(57)【要約】【課題】耐腐食性を有する新たな材料を使用した表面処理のための素地調整材を提供する。【解決手段】（メタ）アクリレート系エポキシ樹脂１００質量部、重合性不飽和単量体１〜２００質量部、硬化促進剤０．１〜１０質量部、及び反応性界面活性剤１〜５０質量部を含有する混合液に、水１０〜２００質量部を滴下して転相乳化させることにより得られる水系ビニルエステル樹脂と、無機粉体を含有する素地調整材。前記素地調整材は水系であるから、環境保全の観点で優れ、また、コテを使って厚膜施工が可能であるから、ハンドリング性に優れる。【選択図】なし【特許請求の範囲】
【請求項１】
（メタ）アクリレート系エポキシ樹脂１００質量部、重合性不飽和単量体１〜２００質量部、硬化促進剤０．１〜１０質量部、及び反応性界面活性剤１〜５０質量部を含有する混合液に、水１０〜２００質量部を滴下して転相乳化させることにより得られる水系ビニルエステル樹脂と、
無機粉体を含有する、素地調整材。
【請求項２】
前記反応性界面活性剤が、アニオン性反応性界面活性剤及びノニオン性反応性界面活性剤からなる群より選択される少なくとも一種である、請求項１に記載の素地調整材。
【請求項３】
前記重合性不飽和単量体が、アルキル（メタ）アクリレート、アルケニル（メタ）アクリレート、アルキレングリコールジ（メタ）アクリレート、アルコキシアルキル（メタ）アクリレート、ジアルキルアミノアルキル（メタ）アクリレート、アクリロニトリル、スチレン及びその誘導体、並びにビニル化合物からなる群より選択される少なくとも一種である、請求項１又は２に記載の素地調整材。
【請求項４】
前記硬化促進剤が、金属アセチルアセテート、金属石鹸、バナジウム化合物、硫化金属及びアミンからなる群より選択される少なくとも一種である、請求項１〜３のいずれか一項に記載の素地調整材。
【請求項５】
前記無機粉体が、酸化亜鉛、酸化チタン、炭酸カルシウム、珪酸、珪酸塩、カオリンクレー、酸化マグネシウム、サテンホワイト、酸化アルミニウム、タルク、マイカ、焼成クレー、水酸化アルミ、シリカ、高炉スラグ、フライアッシュ、シリカヒューム、セメント、珪砂、及びパーライトから選択される一種類以上である、請求項１〜４のいずれか一項に記載の素地調整材。
【請求項６】
前記水系ビニルエステル樹脂及び前記無機粉体に加えて、さらに、室温で固体の粉状又は粒状の過酸化物を含有し、該過酸化物が過酸化ベンゾイル、ジアルキルパーオキサイド及びビステトラブチルシクロヘキシルパーオキサイドからなる群より選択される少なくとも一種である、請求項１〜５のいずれか一項に記載の素地調整材。
【発明の詳細な説明】
【技術分野】
【０００１】
本発明は、コンクリート表面処理用の水中油型エマルション形の防食材に関する。
【背景技術】
【０００２】
下水道関連施設等では、排水中に含まれる硫酸塩が、硫酸塩還元菌によって分解されて硫化水素が発生する。その硫化水素は、前記の下水道施設等で用いられるコンクリート構造物の内壁表面に生息する硫黄細菌によって硫酸に変化する。硫酸がそのまま内壁表面に留まると、コンクリート構造物の内壁表面が硫酸酸性の雰囲気に晒されることとなり、コンクリートの腐食が発生する。一方、地下階にある商業ビル・ホテル等の厨房や水洗便所から排出される雑排水や汚水を一時的に貯留するビルピット等では、排水中に食品や油脂類から発生すると考えられている有機酸が多く含まれている。近年、耐硫酸性の高いライニング材が短期間で劣化する事例が多く見られている。そのため有機酸を含む排水施設では耐薬品性の高いビニルエステル樹脂や耐有機酸性のエポキシ樹脂などを選定せざるを得なくなっている。
【０００３】
コンクリート構造物の腐食が進むと、下水の漏洩のみならず、施設そのものの劣化や破損等に繋がることから、コンクリート構造物の腐食の抑制は課題となっている。このような状況下、すでに種々の腐食抑制方法が報告されている。例えば、耐酸性セメントを使用したモルタル、抗菌剤混入モルタル、及びスラグ超微粉混入モルタル等、モルタルの成分によって、耐腐食性を高める手法が知られているが、その耐酸性は充分に高いものではない。一方、耐酸性材料で防食被覆するライニング工法は、耐腐食性に高い効果はあるものの、施工欠陥を生じ易く、また、耐摩耗性に劣るために、長期間使用すると、表面が擦れて孔が開いてしまうという問題がある。
【０００４】
このように、コンクリート構造物は、主として耐久性向上の目的で、様々な腐食抑制材が試されている。その一つに、防水・防食材料があるが、近年、省資源及び環境保全の観点から、有機溶剤をなるべく使用しない、水系材料での防水・防食材料の開発が要望されている。
【０００５】
例えば、特許文献１には、水系合成樹脂エマルション及び有機フィラーを含有する水系樹脂組成物であって、不揮発分が６５〜８０質量％である厚膜施工用水系樹脂組成物が記載され、コンクリート構造物等の被処理面に該水系樹脂組成物を施工した塗膜が乾燥性に優れ、かつ、耐久性（例えば、耐水性、耐酸性及び耐塩基性等）にも優れること、及び、厚膜に施工するのに、セメント等の無機フィラーで粘性を調整できることが記載されている。
【０００６】
特許文献２には、（メタ）アクリレート系エポキシ樹脂１００質量部、重合性不飽和単量体１〜２００質量部、硬化促進剤０．１〜１０質量部、反応性界面活性剤１〜５０質量部、及び水１０〜２００質量部を含む水中油型エマルション組成物に硬化剤を添加してなる塗布液は、常温で容易に硬化させることができ、該塗布液をコンクリート等の被処理面に塗布した塗布膜は、耐水性、耐酸性及び耐塩基性に優れることが記載されている。
【先行技術文献】
【特許文献】
【０００７】
【特許文献１】特開２０１１−５７８０２号公報
【特許文献２】国際公開第２０１４／１８１７３１号
【発明の概要】
【発明が解決しようとする課題】
【０００８】
しかしながら、従来のモルタルや水系樹脂組成物では、強度や接着性が必ずしも充分でなかった。また、耐酸性を向上させると、材料費が高くなるため、耐酸性がそれほど必要でない施設では、施工費が高くなるという問題がある。このため、コンクリート構造物の長期耐久性の観点、及びコスト低減の観点から、耐腐食性を有する新たな材料を使用した表面処理方法の開発が要望されている。
そこで、本発明は、耐腐食性を有する新たな材料を使用した表面処理のための素地調整材を提供することを課題としている。
【課題を解決するための手段】
【０００９】
本発明の素地調整材は、（メタ）アクリレート系エポキシ樹脂１００質量部、重合性不飽和単量体１〜２００質量部、硬化促進剤０．１〜１０質量部、及び反応性界面活性剤１〜５０質量部を含有する混合液に、水１０〜２００質量部を滴下して転相乳化させることにより得られる水系ビニルエステル樹脂と、無機粉体とを含有することを特徴とする。
前記反応性界面活性剤は、アニオン性反応性界面活性剤及びノニオン性反応性界面活性剤からなる群より選択される少なくとも一種であることが好ましい。
前記重合性不飽和単量体は、アルキル（メタ）アクリレート、アルケニル（メタ）アクリレート、アルキレングリコールジ（メタ）アクリレート、アルコキシアルキル（メタ）アクリレート、ジアルキルアミノアルキル（メタ）アクリレート、アクリロニトリル、スチレン及びその誘導体、並びにビニル化合物からなる群より選択される少なくとも一種であることが好ましい。
前記硬化促進剤は、金属アセチルアセテート、金属石鹸、バナジウム化合物、硫化金属及びアミンからなる群より選択される少なくとも一種であることが好ましい。
前記無機粉体は、酸化亜鉛、酸化チタン、炭酸カルシウム、珪酸、珪酸塩、カオリンクレー、酸化マグネシウム、サテンホワイト、酸化アルミ、タルク、マイカ、焼成クレー、水酸化アルミニウム、シリカ、高炉スラグ、フライアッシュ、シリカヒューム、セメント、珪砂、及びパーライトから選択される一種類以上であることが好ましい。
前記水系ビニルエステル樹脂及び前記無機粉体に加えて、さらに、室温で固体の粉状又は粒状の過酸化物を含有し、該過酸化物が過酸化ベンゾイル、ジアルキルパーオキサイド及びビステトラブチルシクロヘキシルパーオキサイドからなる群より選択される少なくとも一種であることが好ましい。
【発明の効果】
【００１０】
本発明の素地調整材は充分な耐腐食性を有する。上記素地調整材は水系であるから、環境保全の観点で優れ、また、コテを使って厚膜施工が可能であるから、ハンドリング性に優れる。
【発明を実施するための形態】
【００１１】
本発明の素地調整材は、（メタ）アクリレート系エポキシ樹脂１００質量部、重合性不飽和単量体１〜２００質量部、硬化促進剤０．１〜１０質量部、及び反応性界面活性剤１〜５０質量部を含有する混合液に、水１０〜２００質量部を滴下して転相乳化させることにより得られる水系ビニルエステル樹脂と、無機粉体を含有する。
【００１２】
〔素地調整材〕
［水系ビニルエステル樹脂］
（メタ）アクリレート系エポキシ樹脂は、１分子中にエポキシ基を２つ以上有するエポキシ樹脂に、α，β−不飽和プロトン酸を反応させて得られる樹脂である。
１分子中にエポキシ基を２つ以上有するエポキシ樹脂としては、例えば、ビスフェノール型エポキシ樹脂、ノボラック型エポキシ樹脂、ハロゲン化ビスフェノール型エポキシ樹脂、ハロゲン化ノボラック型エポキシ樹脂、シアヌレート型エポキシ樹脂、ダイマー酸変性エポキシ樹脂等が挙げられる。これらの中でも、ビスフェノール型エポキシ樹脂、ノボラック型エポキシ樹脂、ハロゲン化ビスフェノール型エポキシ樹脂が好ましく、少なくとも分子の両末端にエポキシ基を１つずつ有しているエポキシ樹脂が好ましい。
【００１３】
一方、α，β−不飽和プロトン酸としては、アクリル酸、メタクリル酸、クロトン酸等が挙げられる。これらの中でも、アクリル酸、メタクリル酸が好ましく、メタクリル酸がより好ましい。
１分子中にエポキシ基を２つ以上有するエポキシ樹脂とα，β−不飽和プロトン酸とは、エポキシ基とカルボキシル基とがほぼ当量になるように混合し、重合禁止剤の存在下で、大気中で１００〜１４０℃で反応させることにより、（メタ）アクリレート系エポキシ樹脂が得られる。酸価を前記範囲にすることで、エマルションの安定性が良好となり、かつ、耐水性を高く維持できる。
【００１４】
なお、（メタ）アクリレート系エポキシ樹脂は、例えば、ウレタン変性、フェノール変性、クレゾール変性、酸変性、酸無水物変性、酸ペンダント変性、リン酸ペンダント変性、シリコン変性、アリルエーテル変性、アセトアセチル化変性、部分エステル化変性等がされていてもよい。
【００１５】
重合性不飽和単量体は、水系ビニルエステル樹脂を常温で硬化する際、硬化塗膜の形成を容易にする効果がある。
このような重合性不飽和単量体の具体例としては、アルキル（メタ）アクリレート、アルケニル（メタ）アクリレート、アルキレングリコールジ（メタ）アクリレート、アルコキシアルキル（メタ）アクリレート、ジアルキルアミノアルキル（メタ）アクリレート、アクリロニトリル、スチレン及びその誘導体、並びにビニル化合物等が挙げられる。これらのうち、スチレン及びその誘導体、並びにアルキレングリコールジ（メタ）アクリレートが好ましく、スチレン及びエチレングリコールジメタクリレートがより好ましく、スチレンが特に好ましい。
なお、上記の化合物は、沸点が２００℃未満と低く、水系ビニルエステル樹脂を常温で硬化させるのに有利である。
【００１６】
重合性不飽和単量体の含有量は、（メタ）アクリレート系エポキシ樹脂１００質量部に対して、通常１〜２００質量部、好ましくは１０〜８０質量部、より好ましくは２０〜５５質量部である。重合性不飽和単量体の含有量が１質量部未満であると、水系ビニルエステル樹脂を常温で硬化する際、硬化塗膜の形成が困難となる。一方、２００質量部を超えると、（メタ）アクリレート系エポキシ樹脂の機械的強度を損なう。
【００１７】
硬化促進剤には、上記水系ビニルエステル樹脂を常温で硬化する硬化剤、具体的には有機過酸化物を還元できるものが用いられる。具体的には、銅アセチルアセテート、バナジウムアセチルアセテート、コバルトアセチルアセテート、マンガンアセチルアセテート、及び鉄アセチルアセテート等の金属アセチルアセテート；金属石鹸；五酸化二バナジウム等のバナジウム化合物；硫化コバルト、硫化銅、硫化マンガン、硫化ニッケル、及び硫化鉄等の硫化金属；Ｎ，Ｎ−ジメチルアニリン及びＮ，Ｎ−ジメチルトルイジン等の芳香族アミン、トリエチルアミン、トリプロピルアミン及びトリブチルアミン等のトリアルキルアミン、並びにモノエタノールアミン、ジエタノールアミン及びトリエタノールアミン等のアルコールアミン等のアミン等が挙げられる。これらのうち、金属石鹸が好ましい。
硬化促進剤の含有量は、（メタ）アクリレート系エポキシ樹脂１００質量部に対して、通常０．１〜１０質量部、好ましくは０．３〜３質量部である。
【００１８】
反応性界面活性剤は、（メタ）アクリレート系エポキシ樹脂や重合性不飽和単量体等から界面活性剤が分離するのを抑制し、かつ、硬化塗膜の耐水性、耐酸性及び耐塩基性を高めるために用いられる。非反応性の界面活性剤では、硬化塗膜の耐水性、耐酸性及び耐塩基性が不充分である。「反応性」とは、ラジカル反応性を有することをいう。
反応性界面活性剤は、分子内に炭素−炭素二重結合を少なくとも１つ有するものである。このような反応性界面活性剤には、アニオン性反応性界面活性剤とノニオン性反応性界面活性剤とがあり、これらから選択される少なくとも一種を用いることが好ましい。アニオン性反応性界面活性剤とノニオン性反応性界面活性剤のいずれか一方を用いてもよいが、それらを併用することがより好ましい。
【００１９】
アニオン性反応性界面活性剤としては、例えば、α−スルホ−ω−（１−アルコキシメチル−２−（２−プロペニルオキシ）エトキシ）−ポリ（オキシ−１，２−エタンジイル）アンモニウム塩［（株）ＡＤＥＫＡ製のアデカリアソープ（登録商標）ＳＲ−１０、ＳＲ−１０２５等］、α−スルホ−ω−（１−（ノニルフェノキシ）メチル−２−（２−プロペニルオキシ）エトキシ）−ポリ（オキシ−１，２−エタンジイル）アンモニウム塩［（株）ＡＤＥＫＡ製のアデカリアソープ（登録商標）ＳＥ−１０、ＳＥ−１０２５Ａ等］、ポリオキシエチレンアルキルプロペニルフェニルエーテル硫酸エステルアンモニウム塩［第一工業製薬（株）製のアクアロン（登録商標）ＨＳ−１０、ＨＳ−５、ＢＣ−１０、ＢＣ−５等］、α−スルホナト−ω−｛１−（アリルオキシメチル）−アルキルオキシ｝ポリオキシエチレンアンモニウム塩［第一工業製薬（株）製のアクアロン（登録商標）ＫＨ−１０等］、ポリオキシアルキレンアルケニルエーテル硫酸アンモニウム塩［花王（株）製のラテムル（登録商標）ＰＤ−１０４等］、アルキルアリルスルホ琥珀酸塩［花王（株）製のラテムル（登録商標）Ｓ−１８０Ａ、Ｓ−１８０等、三洋化成工業（株）製のエレミノール（登録商標）ＪＳ−２０］等が挙げられる。これらうち、硬化塗膜の耐水性、耐酸性及び耐塩基性の観点から、α−スルホ−ω−（１−アルコキシメチル−２−（２−プロペニルオキシ）エトキシ）−ポリ（オキシ−１，２−エタンジイル）アンモニウム塩［（株）ＡＤＥＫＡ製のアデカリアソープ（登録商標）ＳＲ−１０、ＳＲ−１０２５等］が好ましい。
【００２０】
ノニオン性反応性界面活性剤としては、例えば、α−ヒドロ−ω−（１−アルコキシメチル−２−（２−プロペニルオキシ）エトキシ）−ポリ（オキシ−１，２−エタンジイル）［（株）ＡＤＥＫＡ製のアデカリアソープ（登録商標）ＥＲ−１０、ＥＲ−２０、ＥＲ−３０、ＥＲ−４０］、ポリオキシアルキレンアルケニルエーテル［花王（株）製のラテムル（登録商標）ＰＤ−４２０、ＰＤ−４３０、ＰＤ−４５０］、ポリオキシエチレンアルキルプロペニルフェニルエーテル［第一工業製薬（株）製のアクアロン（登録商標）ＲＮ２０、ＲＮ３０、ＲＮ５０］等が挙げられる。これらのうち、硬化塗膜の耐水性、耐酸性及び耐塩基性の観点から、α−ヒドロ−ω−（１−アルコキシメチル−２−（２−プロペニルオキシ）エトキシ）−ポリ（オキシ−１，２−エタンジイル）［（株）ＡＤＥＫＡ製のアデカリアソープ（登録商標）ＥＲ−１０、ＥＲ−２０、ＥＲ−３０、ＥＲ−４０］が好ましい。
【００２１】
アニオン性反応性界面活性剤とノニオン性反応性界面活性剤とを併用する場合、反応性界面活性剤中のノニオン性界面活性剤の含有率は、通常８０質量％以上、好ましくは９０質量％以上である。
反応性界面活性剤の含有量は、（メタ）アクリレート系エポキシ樹脂１００質量部に対して、通常１〜５０質量部、好ましくは１５〜３０質量部である。１質量部未満であると、エマルションの安定性が低下する。一方、５０質量部を超える場合、硬化塗膜を形成し難くなり、かつ、硬化塗膜の耐水性、耐酸性及び耐塩基性が低下する。
【００２２】
なお、反応性界面活性剤と共に、非反応性である公知のアニオン性界面活性剤、カチオン性界面活性剤、両性界面活性剤及びノニオン性界面活性剤を併用してもよい。
【００２３】
上記水系ビニルエステル樹脂は、（メタ）アクリレート系エポキシ樹脂１００質量部に対して、水を通常１０〜２００質量部、好ましくは１０〜５０質量部含有する。水の含有量が１０質量部未満であると、エマルション組成物が水中油型になり難く、かつ、エマルションの安定性を保つことが困難である。一方、２００質量部を超えると、常温で硬化させることが困難になる。水としては、イオン交換水、蒸留水等の純水が好ましい。
【００２４】
上記水系ビニルエステル樹脂は、必要に応じて、補強材、充填材、顔料、その他各種添加剤を含有していてもよい。例えば、水系ビニルエステル樹脂中に、ポリビニルアルコール、ポリエステル、ポリエチレングリコール、ポリビニルピロリドン等の水溶性高分子を添加すると、（メタ）アクリレート系エポキシ樹脂の安定性が向上する。
上記水系ビニルエステル樹脂中のこれらの成分の含有量は、（メタ）アクリレート系エポキシ樹脂１００質量部に対して、通常１０質量部以下である。
【００２５】
水系ビニルエステル樹脂は、例えば、上記した（メタ）アクリレート系エポキシ樹脂、重合性不飽和単量体、硬化促進剤及び反応性界面活性剤を混合した混合液中に、水を滴下して転相乳化させる方法により調製する。このとき、水を一度に添加せずに、滴下することで、油中水型（Ｗ／Ｏ；water in oil）型エマルションから、連続相が水である、いわゆる水中油型（Ｏ／Ｗ；oil in water）型エマルションへと変化する。また、水を滴下することによって、分散相がより一層微細に分散された状態となり、エマルションの安定性が高くなり、かつ、硬化塗膜の耐水性、耐酸性及び耐塩基性が高くなる。水の滴下速度は通常１０〜３００ｍｌ／ｈ程度、好ましくは５０〜１５０ｍｌ／ｈである。
なお、得られる水系ビニルエステル樹脂は、黄褐色液状である。
【００２６】
［無機粉体］
本発明の素地調整材は、上記した水系ビニルエステル樹脂を主剤とし、この主剤に無機粉体を添加することで、塗膜の強度や厚膜成型性を向上させる効果を発揮する。
無機粉体としては、酸化亜鉛、酸化チタン、炭酸カルシウム、珪酸、珪酸塩、カオリンクレー、酸化マグネシウム、サテンホワイト、酸化アルミニウム、タルク、マイカ、焼成クレー、水酸化アルミニウム、シリカ、高炉スラグ、フライアッシュ、シリカヒューム、セメント、珪砂、及びパーライトが好ましい。これらのうち、セメント、珪砂、高炉スラグ等がより好ましく、セメントはアルミナセメントが特に好ましい。これらは一種単独で用いてもよいし、二種以上を混合して用いてもよい。
【００２７】
水系ビニルエステル樹脂と無機粉体との配合比は（２０℃、重量比）は、通常１〜２：０．５〜４、例えば２：３である。無機粉体の含有量が配合比を下回ると、塗膜の厚みをつけられなくなり、塗膜内部の乾燥が充分でなくなることがある。一方、上記配合比を上回ると、塗膜の強度が不充分となったり、コンクリート表面の凹凸を被覆できないことがある。
【００２８】
さらに、上記素地調整材は、上記無機粉体に加えて、粉体の過酸化物を含有することが好ましい。粉体の過酸化物を用いることで、上記素地調整材が二材構成となり、無機粉体と過酸化物とを予め混合してから使用できるため、取り扱いがしやすくなる。過酸化物は施工直前に水系ビニルエステル樹脂及び無機粉体の混合物中に添加してもよい。過酸化物には、例えば、過酸化ベンゾイル、ジアルキルパーオキサイド、ビステトラブチルシクロヘキシルパーオキサイド等が用いられる。なお、無機粉体と過酸化物との混合物は通常、茶灰色の粉体である。
過酸化物の含有量は、水系ビニルエステル樹脂１００質量部に対して、通常１〜１０質量部、好ましくは３〜８質量部である。
【００２９】
［素地調整材］
上記素地調整材は、上記の水系ビニルエステル樹脂を主剤とし、この主剤に無機粉体及び必要に応じて粉体の過酸化物を添加することで調製される。
上記素地調整材を用いることで、耐食性及び防腐性の格段に向上した塗布物を形成することができる。
【００３０】
［コンクリート構造物の防食工法］
本発明の素地調整材は、例えば、ビルピットのコンクリート壁面の塗装に好適に用いられる。上記素地調整材を塗布して、コンクリート壁表面の凹凸を被覆することで、その後に塗布する防食ライニング材、及び上塗り材の塗布を均一かつ容易にすることができる。
上記素地調整材を用いたコンクリート構造物の防食工法の一例は、まず、素地調整材をコンクリート構造物に塗布し、乾燥させて塗膜を形成する工程１と、防食ライニング材を工程１で形成させた塗膜上に塗布し、乾燥させる作業を１〜３回繰り返し行うことにより、厚さ０．３５〜１．０５ｍｍの塗膜を形成させる工程２と、上塗り材を、工程２で形成させた塗膜上に塗布し、乾燥させる作業を１〜３回繰り返し行うことにより、厚さ０．３５〜１．０５ｍｍの塗膜を形成させる工程３とを有する。
【００３１】
工程１では、素地調整材を、例えば、金ゴテ等を用いて、厚さ０．８〜１．２ｍｍに塗布する。素地調整材による塗膜の硬化物比重（２０℃、ｇ／ｃｍ3）は、通常１．５０〜１．７０、例えば１．５９である。
【００３２】
工程２では、防食ライニング材に硬化剤を添加した混合物を、金ゴテ等を用いて工程１で形成させた塗膜上に塗布し、１回塗布するごとに、塗布物を乾燥させて、合計の厚さが０．３５〜１．０５ｍｍ、具体的には０．４〜０．８ｍｍの塗膜を形成する。
【００３３】
防食ライニング材には、上記素地調整材の構成成分である、水系ビニルエステル樹脂をそのまま使用してもよい。防食ライニング材には、塗膜の強度や耐衝撃性の観点から、水系ビニルエステル樹脂に加えて、通常、繊維を添加する。繊維の含有量は、水系ビニルエステル樹脂１００容量部に対して、通常０．１〜３容量部、好ましくは０．５〜１．５容量部である。
繊維は、有機繊維及び無機繊維から選択される一種以上であることが好ましい。無機繊維としては、例えば、ガラス繊維、炭素繊維、バサルト繊維、及び岩石繊維等が挙げられ、有機繊維としては、例えば、アラミド繊維、ＰＢＯ繊維、ポリアミド繊維、ポリエステル繊維、ポリアリレート繊維、ビニロン繊維、アクリル繊維、ポリプロピレン繊維及びナイロン繊維等が挙げられる。さらに、これらの繊維のうち、繊維長が３〜１０ｍｍであるものがより好ましい。
【００３４】
さらに、防食ライニング材には、水系ビニルエステル樹脂及び繊維の他に、本発明の効果を損なわない範囲内で、酸化チタン及びカーボンブラック等の添加剤を添加してもよい。なお、得られる防食ライニング材は、例えば、灰色ペースト状である。
硬化剤としては、例えば、不飽和ポリエステル樹脂等、無色液状の通常の常温硬化剤を用いることができる。なお、防食ライニング材と硬化剤との混合比（重量比）は、通常１００：１〜６、例えば１００：３である。
防食ライニング材による塗膜の硬化物比重（２０℃、ｇ／ｃｍ3）は、通常１．００〜１．３０、例えば１．１４である。
【００３５】
工程３では、工程２で形成させた塗膜上に上塗り材を塗布する。上塗り材にも、防食ライニング材と同じ水系ビニルエステル樹脂及び硬化剤をそのまま使用することができる。上塗り材に用いる水系ビニルエステル樹脂の性状は、例えば、ペースト状である。上塗り材には、水系ビニルエステル樹脂以外に、本発明の効果を損なわない範囲内で、酸化チタン及びカーボンブラック等の添加剤を添加してもよい。
上塗り材による塗膜の硬化物比重（２０℃、ｇ／ｃｍ3）は、通常１．００〜１．３０、例えば１．１４である。
【００３６】
工程２及び３における、防食ライニング材及び上塗り材の１回の塗布量はそれぞれ０．１〜０．８ｋｇ／ｍ2が好ましく、０．３〜０．６ｋｇ／ｍ3がより好ましい。そして、工程２で形成させる塗膜と、工程３で形成させる塗膜との合計膜厚は０．３５〜１．７５ｍｍとすることが好ましい。
【実施例】
【００３７】
以下、本発明を実施例に基づいてさらに具体的に説明するが、本発明は下記実施例により制限されるものではない。
〔実施例１〕素地調整材の調製
反応容器に、ノボラック型エポキシ樹脂「ＥＰＩＣＲＯＮ（登録商標）Ｎ−７４０」（エポキシ当量＝１７０〜１９０ｇ／ｅｑ、ＤＩＣ（株）製）９４８ｇ、メタクリル酸４５１ｇ、ハイドロキノン１．２ｇ、及びＮ，Ｎ−ジメチルベンジルアミン６ｇを仕込み、空気を吹き込みながら１１５±５℃で２時間反応させて、（メタ）アクリレート系エポキシ樹脂（酸価＝１０ｍｇＫＯＨ／ｇ）を得た。次いで、ハイドロキノン０．３ｇ及びスチレン６００ｇを加え、よく攪拌して溶解させた。こうして得られた樹脂成分中の（メタ）アクリレート系エポキシ樹脂１００質量部に対するスチレンの配合比率は３０質量部であった。
前記樹脂成分１００ｇに対して、オクチル酸コバルト１．０ｇ、アニオン性反応性界面活性剤「アデカリアソープ（登録商標）ＳＲ−１０」（（株）ＡＤＥＫＡ製）１．５ｇ及びノニオン性反応性界面活性剤「アデカリアソープ（登録商標）ＥＲ−３０」（（株）ＡＤＥＫＡ製）２５ｇを加え、得られた混合液中に、水３０ｇを１００ｍｌ／ｈで滴下しながらよく撹拌することで、水系ビニルエステル樹脂を調製した。
得られた水系ビニルエステル樹脂６ｋｇに、表１に示す配合比の無機粉体９ｋｇを混合して素地調整材を得た。
【表１】
2019038730.tif 000002
【００３８】
〔試験例１〕コンクリート平板への塗布試験
コンクリート平板に、金ゴテを用いて素地調整材を厚さ約１ｍｍに塗布した後、素地調整材が充分に乾燥したのを確認後、防食ライニング材を１回の塗布量０．４ｋｇ／ｍ2で２回重ね塗りをし、乾燥後、厚さ約０．７ｍｍの塗膜を形成した。次いで、上塗り材を１回の塗布量０．４ｋｇ／ｍ2で２回重ね塗りをし、乾燥後、厚さ約０．７ｍｍの塗膜を形成した。
ここで、防食ライニング材は、実施例１で調製した水系ビニルエステル樹脂に、繊維（タフバインダ―（東レ（株）製））１．０ｖｏｌ％を混合調整後、水系ビニルエステル樹脂１ｋｇに対し、硬化剤（パーメックＳ（日油（株）製））３０ｇを添加して、よく攪拌することにより調製した。上塗り材は、実施例１で調製した水系ビニルエステル樹脂１ｋｇに対し硬化剤（パーメックＳ（日油（株）製））３０ｇを添加することにより調製した。
数日後、目視で観察したところ、塗布乾燥直後の灰色が概ね維持されており、コンクリート表面に白化、裂け目又は劣化は認められなかった。
【００３９】
［比較例１］
実施例１で調製した水系ビニルエステル樹脂に、表１に示す配合比の無機粉体を混合し、素地調整材として用いた。
金ゴテを用いて素地調整材を厚さ約１ｍｍに塗布した後、素地調整材が充分に乾燥するよう養生したが、セメントを入れないと、塗布膜が厚くなると、内部の水分が残ったまま硬化してしまい白化等の不具合が生じることがわかった。
【産業上の利用可能性】
【００４０】
本発明の素地調整材は、商業ビル・ホテル等の厨房排水関連水槽、汚水、雑排水等ビルピット関連施設、下水道施設の防食ライニングに好適に用いられる。